(57)【要約】ｍ種のポリマーＰｎを含む、熱可塑性ポリマー混合物であって、ここでｍが、１より大である自然数であり、ｎが１〜ｍの自然数であり、各ポリマーがａ）  Ｐｎのポリマー鎖における反復単位として表される構造―（Ｒ１）ｘ−Ｃ（Ｏ）−（Ｒ２）ｙ−（式中、ｘおよびｙは相互から独立して、０または１であり、およびｘ＋ｙ＝１、Ｒ１およびＲ２は相互から独立して、主ポリマー鎖に結合された酸素または窒素である）の１またはそれ以上の官能基と、ｂ）溶出液としてのヘキサフルオロイソプロパノール中の、ＤＩＮ  ５５６７２−２に従った数平均分子量Ｍｎ（Ｐｎ）と、ｃ）溶出液としてのヘキサフルオロイソプロパノール中の、ＤＩＮ  ５５６７２−２に従った重量平均分子量Ｍｗ（Ｐｎ）と、ｄ）溶出液としてのヘキサフルオロイソプロパノール中の、ＤＩＮ  ５５６７２−２に従ったｚ平均分子量Ｍｚ（Ｐｎ）と、ｅ）溶出液としてのヘキサフルオロイソプロパノール中の、ＤＩＮ  ５５６７２−２に従った不均一性指数Ｍｗ（Ｐｎ）／Ｍｎ（Ｐｎ）と、ｆ）溶出液としてのヘキサフルオロイソプロパノール中の、ＤＩＮ  ５５６７２−２に従った分子量Ｍｐ（Ｐｎ）と、を有し、ポリマーＰｎが特性ａ）、ｂ）、ｃ）、ｄ）、ｅ）、およびｆ）の、１、２、３、４、５、または６において相互に異なり、およびポリマー混合物が溶出液としてのヘキサフルオロイソプロパノール中の、ＤＩＮ  ５５６７２−２に従って決定した数平均分子量Ｍｎ（Ｐ）１、重量平均分子量Ｍｗ（Ｐ）１、ｚ平均分子量Ｍｚ（Ｐ）１、不均一性指数Ｍｗ（Ｐ）１／Ｍｎ（Ｐ）１、および分子量Ｍｐ（Ｐ）１を有し、ＩＳＯ  １１３５７−１および１１３５７−３に従って決定したポリマー混合物の融点での、ポリマー混合物の５分間のエージング後に、溶出液としてのヘキサフルオロイソプロパノール中の、ＤＩＮ  ５５６７２−２に従って決定した数平均分子量Ｍｎ（Ｐ）２、重量平均分子量Ｍｗ（Ｐ）２、ｚ平均分子量Ｍｚ（Ｐ）２、不均一性指数Ｍｗ（Ｐ）２／Ｍｎ（Ｐ）２、および分子量Ｍｐ（Ｐ）２を有し、これらの値Ｍｎ（Ｐ）２、Ｍｗ（Ｐ）２、Ｍｚ（Ｐ）２、Ｍｗ（Ｐ）２／Ｍｎ（Ｐ）２、およびＭｐ（Ｐ）２が、溶出液としてのヘキサフルオロイソプロパノール中の、ＤＩＮ  ５５６７２−２に従ったＭｎ（Ｐ）１、Ｍｗ（Ｐ）１、Ｍｚ（Ｐ）１、Ｍｗ（Ｐ）１／Ｍｎ（Ｐ）１、およびＭｐ（Ｐ）１に基づくシグマ（ｒ）での再帰標準偏差の３倍値以内にある、ポリマー混合物。【特許請求の範囲】
【請求項１】
ｍ種のポリマーＰｎを含む、熱可塑性ポリマー混合物であって、ここでｍが、１より大である自然数であり、ｎが１〜ｍの自然数であり、各ポリマーが
ａ）  Ｐｎのポリマー鎖における反復単位として表される構造
―（Ｒ１）ｘ−Ｃ（Ｏ）−（Ｒ２）ｙ−
（式中、ｘおよびｙは相互から独立して、０または１であり、およびｘ＋ｙ＝１、
Ｒ１およびＲ２は相互から独立して、主ポリマー鎖に結合された酸素または窒素である）
の１またはそれ以上の官能基と、
ｂ）溶出液としてのヘキサフルオロイソプロパノール中の、ＤＩＮ  ５５６７２−２に従った数平均分子量Ｍｎ（Ｐｎ）と、
ｃ）溶出液としてのヘキサフルオロイソプロパノール中の、ＤＩＮ  ５５６７２−２に従った重量平均分子量Ｍｗ（Ｐｎ）と、
ｄ）溶出液としてのヘキサフルオロイソプロパノール中の、ＤＩＮ  ５５６７２−２に従ったｚ平均分子量Ｍｚ（Ｐｎ）と、
ｅ）溶出液としてのヘキサフルオロイソプロパノール中の、ＤＩＮ  ５５６７２−２に従った不均一性指数Ｍｗ（Ｐｎ）／Ｍｎ（Ｐｎ）と、
ｆ）溶出液としてのヘキサフルオロイソプロパノール中の、ＤＩＮ  ５５６７２−２に従った分子量Ｍｐ（Ｐｎ）と、
を有し、ポリマーＰｎが特性ａ）、ｂ）、ｃ）、ｄ）、ｅ）、およびｆ）の、１、２、３、４、５、または６において相互に異なり、
およびポリマー混合物が
溶出液としてのヘキサフルオロイソプロパノール中の、ＤＩＮ  ５５６７２−２に従って決定した数平均分子量Ｍｎ（Ｐ）１、重量平均分子量Ｍｗ（Ｐ）１、ｚ平均分子量Ｍｚ（Ｐ）１、不均一性指数Ｍｗ（Ｐ）１／Ｍｎ（Ｐ）１、および分子量Ｍｐ（Ｐ）１を有し、
ＩＳＯ  １１３５７−１および１１３５７−３に従って決定したポリマー混合物の融点での、ポリマー混合物の５分間のエージング後に、溶出液としてのヘキサフルオロイソプロパノール中の、ＤＩＮ  ５５６７２−２に従って決定した数平均分子量Ｍｎ（Ｐ）２、重量平均分子量Ｍｗ（Ｐ）２、ｚ平均分子量Ｍｚ（Ｐ）２、不均一性指数Ｍｗ（Ｐ）２／Ｍｎ（Ｐ）２、および分子量Ｍｐ（Ｐ）２を有し、および
これらの値Ｍｎ（Ｐ）２、Ｍｗ（Ｐ）２、Ｍｚ（Ｐ）２、Ｍｗ（Ｐ）２／Ｍｎ（Ｐ）２、およびＭｐ（Ｐ）２が、溶出液としてのヘキサフルオロイソプロパノール中の、ＤＩＮ  ５５６７２−２に従ったＭｎ（Ｐ）１、Ｍｗ（Ｐ）１、Ｍｚ（Ｐ）１、Ｍｗ（Ｐ）１／Ｍｎ（Ｐ）１、およびＭｐ（Ｐ）１に基づくシグマ（ｒ）での再帰標準偏差の３倍値以内にある、
ポリマー混合物。
【請求項２】
ポリマーＰｎの少なくとも２が熱可塑性ポリマーである、請求項１に記載のポリマー混合物。
【請求項３】
特性ａ）について、ポリマーＰｎのポリマー鎖内に反復単位として存在する１またはそれ以上の官能基が同一であり、および同時にポリマーＰｎが、特性ｂ）、ｃ）、ｄ）、ｅ）、およびｆ）の１、２、３、４、または５において相互に異なる、請求項１または２に記載のポリマー混合物。
【請求項４】
主ポリマー鎖の少なくとも１種の反応性末端基（ＥＧ）の数が、ポリマーＰｎすべての主ポリマー鎖の反応性末端基のこれらの種すべての合計に対して、不等式
【数１】
2004530771.tif 000006
（式中、
Ｍｗは、ＤＩＮ  ５５６７２−２に従う重量平均分子量であり、および
Ｅ１は、２０である）
に従う、請求項１〜３のいずれかに記載のポリマー混合物。
【請求項５】
少なくとも１つのポリマーＰｎの主ポリマー鎖の少なくとも１種の反応性末端基（ＥＧ）の数が、ポリマーＰｎの主ポリマー鎖の反応性末端基のこれらの種すべての合計に対して、不等式
【数２】
2004530771.tif 000007
（式中、
Ｍｗは、ＤＩＮ  ５５６７２−２に従う重量平均分子量であり、および
Ｅ２は、２０である）
に従う、請求項１〜４のいずれかに記載のポリマー混合物。
【請求項６】
各ポリマーＰｎの主ポリマー鎖の少なくとも１種の反応性末端基（ＥＧ）の数が、各ポリマーＰｎの主ポリマー鎖の反応性末端基のこれらの種すべての合計に対して、不等式
【数３】
2004530771.tif 000008
（式中、
Ｍｗは、ＤＩＮ  ５５６７２−２に従う重量平均分子量であり、および
Ｅ３は、２０である）
に従う、請求項１〜５のいずれかに記載のポリマー混合物。
【請求項７】
少なくとも１種の反応性末端基の一部またはすべてがラジカルＺを有し、Ｚが構造
―（Ｒ３）ａ−Ｃ（Ｏ）−（Ｒ４）ｂ−
（式中、ａおよびｂは相互から独立して、０または１であり、およびａ＋ｂ＝１または２、および
Ｒ３およびＲ４は相互から独立して、主ポリマー鎖に結合された酸素または窒素である）
の官能基によって、Ｐｎの主ポリマー鎖に結合されている、
請求項１〜６のいずれかに記載のポリマー混合物。
【請求項８】
更に、顔料または成形材料を含む、請求項１〜７のいずれかに記載のポリマー混合物。
【請求項９】
固体形のポリマーＰｎを含む混合物を溶融および混合し、混合物を固化させる、請求項１〜８のいずれかに記載のポリマー混合物の製造方法。
【請求項１０】
溶融または固体形のポリマーＰｎの一部を、溶融形のポリマーＰｎの残余の部分に添加し、溶融物を混合し、固化させる、請求項１〜８のいずれかに記載のポリマー混合物の製造方法。
【請求項１１】
請求項１〜８のいずれかに記載のポリマー混合物を使用して得られる、繊維、シート、または成形物。
【発明の詳細な説明】
【技術分野】
【０００１】
本発明は、ｍ種のポリマーＰｎを含む熱可塑性ポリマー混合物に関し、ここでｍが、１より大である自然数であり、各ポリマーが
ａ）  Ｐｎのポリマー鎖における反復単位として表される構造
―（Ｒ１）ｘ−Ｃ（Ｏ）−（Ｒ２）ｙ−
（式中、ｘおよびｙは相互から独立して、０または１であり、およびｘ＋ｙ＝１、
Ｒ１およびＲ２は相互から独立して、主ポリマー鎖に結合された酸素または窒素である）
の１またはそれ以上の官能基と、
ｂ）溶出液としてのヘキサフルオロイソプロパノール中の、ＤＩＮ  ５５６７２−２に従った数平均分子量Ｍｎ（Ｐｎ）と、
ｃ）溶出液としてのヘキサフルオロイソプロパノール中の、ＤＩＮ  ５５６７２−２に従った重量平均分子量Ｍｗ（Ｐｎ）と、
ｄ）溶出液としてのヘキサフルオロイソプロパノール中の、ＤＩＮ  ５５６７２−２に従ったｚ平均分子量Ｍｚ（Ｐｎ）と、
ｅ）溶出液としてのヘキサフルオロイソプロパノール中の、ＤＩＮ  ５５６７２−２に従った不均一性指数Ｍｗ（Ｐｎ）／Ｍｎ（Ｐｎ）と、
ｆ）溶出液としてのヘキサフルオロイソプロパノール中の、ＤＩＮ  ５５６７２−２に従った分子量Ｍｐ（Ｐｎ）と、
を有し、ポリマーＰｎが特性ａ）、ｂ）、ｃ）、ｄ）、ｅ）、およびｆ）の、１、２、３、４、５、または６において相互に異なり、
およびポリマー混合物が
溶出液としてのヘキサフルオロイソプロパノール中の、ＤＩＮ  ５５６７２−２に従って決定した数平均分子量Ｍｎ（Ｐ）１、重量平均分子量Ｍｗ（Ｐ）１、ｚ平均分子量Ｍｚ（Ｐ）１、不均一性指数Ｍｗ（Ｐ）１／Ｍｎ（Ｐ）１、および分子量Ｍｐ（Ｐ）１を有し、
ＩＳＯ  １１３５７−１および１１３５７−３に従って決定したポリマー混合物の融点での、ポリマー混合物の５分間のエージング後に、溶出液としてのヘキサフルオロイソプロパノール中の、ＤＩＮ  ５５６７２−２に従って決定した数平均分子量Ｍｎ（Ｐ）２、重量平均分子量Ｍｗ（Ｐ）２、ｚ平均分子量Ｍｚ（Ｐ）２、不均一性指数Ｍｗ（Ｐ）２／Ｍｎ（Ｐ）２、および分子量Ｍｐ（Ｐ）２を有し、
これらの値Ｍｎ（Ｐ）２、Ｍｗ（Ｐ）２、Ｍｚ（Ｐ）２、Ｍｗ（Ｐ）２／Ｍｎ（Ｐ）２、およびＭｐ（Ｐ）２が、溶出液としてのヘキサフルオロイソプロパノール中の、ＤＩＮ  ５５６７２−２に従ったＭｎ（Ｐ）１、Ｍｗ（Ｐ）１、Ｍｚ（Ｐ）１、Ｍｗ（Ｐ）１／Ｍｎ（Ｐ）１、およびＭｐ（Ｐ）１に基づくシグマ（ｒ）での再帰標準偏差の３倍値以内にある。
【０００２】
本発明はさらに、この種のポリマー混合物を調製するためのプロセスに関し、本ポリマー混合物を用いて得られる繊維、シート、および成形物にも関する。
【背景技術】
【０００３】
周知の熱可塑性ポリマーＰｎがあり、ここで各ポリマーは、たとえばポリアミド、ポリエステル、およびポリエステルアミドの、Ｐｎのポリマー鎖における反復単位として表される構造
―（Ｒ１）ｘ−Ｃ（Ｏ）−（Ｒ２）ｙ−
（式中、ｘおよびｙは相互から独立して、０または１であり、およびｘ＋ｙ＝１、
Ｒ１およびＲ２は相互から独立して、主ポリマー鎖に結合された酸素または窒素である）
の１またはそれ以上の官能基を有する。これらのポリマーを使用する繊維、シートおよび成形物の製造も周知である。
【０００４】
繊維、シート、または成形物の製造の間、たとえば繊維の場合は二酸化チタンなどの顔料、または成形物の場合はガラス繊維またはガラスビーズなどのガラス粒子などの固体を、ポリマーと混合することが普通である。次にこれらの混合物は通常、溶融状態で加工されて紡糸型を用いて繊維を与えたり、またはシートを与えたり、あるいは射出成形によって成形物を与える。
【発明の開示】
【発明が解決しようとする課題】
【０００５】
この種の混合物の欠点は、増加する固体含有量が混合物のレオロジー特性を著しく損なうことである。たとえば溶融物の粘度が上昇し、このことはＥＮ  ＩＳＯ  １１３３に従って流動性の低下として観察することができる。粘度の上昇は、混合物を紡糸型または射出型に送る器具内での望ましくない圧力増大を引き起こし、特に線条細工射出型の充填完了を阻害する。
【０００６】
混合物のこれらの望ましくない加工特性は、低い溶融粘度のポリマーを使用することによって緩和され、これはたとえば比較的低い分子量によって実施できる。しかし分子量の低下は通常、たとえばＩＳＯ  ５２７−１および５２７−２に従って決定されるように、機械強度も低下させる。
【０００７】
本発明の目的は、濃硫酸に対して１重量％強度の濃硫酸溶液中で決定した同じ相対粘度と、ＤＩＮ  ＥＮ  ＩＳＯ  ２０６２に従って決定した同じ糸強度を有する従来技術のポリマーと比較した場合に、ＤＩＮ  ５３８６６に従って紡糸プレート上流での紡糸中のより低い圧力、およびより優れた収縮性能として観測される、改良されたレオロジー特性を有する、熱可塑性ポリマーを提供することである。
【課題を解決するための手段】
【０００８】
我々は、本目的が初めに定義したポリマー混合物によって実現できることを発見した。
【０００９】
本発明により、熱可塑性混合物はｍ個のポリマーＰｎを含み、ここでｍは、１より大である自然数であり、ｎは１〜ｍの自然数であり、そして各ポリマーは、Ｐｎのポリマー鎖内の反復単位として存在する１またはそれ以上の官能基を有する。
【００１０】
原則として、数ｍの上限はない。技術的および経済的な便宜により、ｍは、２、３、４、５、６、７、８、９、１０、１１、１２、１３、１４、１５、１６、１７、１８、１９、２０、好ましくは２、３、４、５、６、７、８、特に好ましくは２、３、４、５から選択され、特に２である。
【００１１】
ポリマーＰｎはそれぞれ、Ｐｎのポリマー鎖内の反復単位として存在する１またはそれ以上の官能基を含む。
【００１２】
発明により、請求項１の特性ａ）と同じ反復単位として存在する官能基は、構造
―（Ｒ１）ｘ−Ｃ（Ｏ）−（Ｒ２）ｙ−
（式中、ｘおよびｙは相互から独立して、０または１であり、およびｘ＋ｙ＝１、
Ｒ１およびＲ２は相互から独立して、主ポリマー鎖に結合された酸素または窒素であり、ここで好都合に、窒素をポリマー鎖に結合させる２個の結合があり、第三の結合は、水素、アルキル、好ましくはＣ１−Ｃ１０−アルキル、特にＣ１−Ｃ４−アルキル、たとえばメチル、エチル、ｎ−プロピル、イソプロピル、ｎ−ブチル、イソブチル、ｓｅｃ−ブチル、アリール、ヘテロアリール、あるいは−Ｃ（Ｏ）−から成る群より選択される置換基を有し、および−Ｃ（Ｏ）−基は別のポリマー鎖を有するか、またはアルキルラジカル、好ましくはＣ１−Ｃ１０−アルキル、特にＣ１−Ｃ４−アルキル、たとえばメチル、エチル、ｎ−プロピル、イソプロピル、ｎ−ブチル、イソブチル、またはｓｅｃ−ブチルを有し、あるいはアリールまたはヘテロアリールラジカル、たとえば−Ｎ−Ｃ（Ｏ）−、−Ｃ（Ｏ）−Ｎ−、−Ｏ−Ｃ（Ｏ）−または−Ｃ（Ｏ）−Ｏ−を有する）
の１またはそれ以上の基である。
【００１３】
これらの官能基以外に、１またはそれ以上のポリマーＰｎのポリマー鎖内に１またはそれ以上の他の官能基があってもよい。ここで好都合に使用できる基は、本発明のポリマー混合物の熱可塑性を損なわない基、好ましくはエーテル、アミノ、ケト、スルフィド、スルホノ、イミド、カーボネート、ウレタン、または尿素基である。
【００１４】
特に好ましいポリマーＰｎは、ポリアミド、ポリエステル、およびポリエステルアミドである。
【００１５】
本発明では、ポリアミドは、ホモポリマー、コポリマー、混合物、および主ポリマー鎖内の実質的な構成要素として反復アミド基を有する、合成長鎖ポリアミドのグラフトである。これらのポリアミドの例は、ナイロン−６（ポリカプロラクタム）、ナイロン−６，６（ポリヘキサメチレンアジパミド）、ナイロン−４，６（ポリテトラメチレンアジパミド）、ナイロン−６，１０（ポリヘキサメチレンセバカミド）、ナイロン−７（ポリエナントラクタム）、ナイロン−１１（ポリウンデカノラクタム）、ナイロン−１２（ポリドデカノラクタム）である。ナイロンはこれらのポリアミドによる既知の属名である。本発明において、ポリアミドは、ポリ−メタ−フェニレンイソフタルアミド（ＮＯＭＥＸ（登録商標）繊維、ＵＳ−Ａ−３，２８７，３２４）またはポリ−パラ−フェニレンテレフタルアミド（ＫＥＶＬＡＲ（登録商標）繊維、ＵＳ−Ａ−３，６７１，５４２）などのアラミド（芳香族ポリアミド）として知られるポリアミドも含む。
【００１６】
原則として、ポリアミドを調製するための２つのプロセスがある。
【００１７】
ジカルボン酸とジアミンから開始する重合は、アミノ酸から、またはアミノカルボニトリル、アミノカルボキサミド、アミノカルボン酸エステル、またはアミノカルボキシラート塩などのその誘導体から開始する重合と同様に、開始モノマーまたは開始オリゴマーのアミノ末端基およびカルボキシ末端基を相互に反応させて、アミド基および水を生成する。次に、ポリマー材料から水を除去する。カルボキサミドから開始する重合は、開始モノマーまたは開始オリゴマーのアミノおよびアミノ末端基を相互に反応させて、アミド基およびアンモニアを生成する。次に、ポリマー材料からアンモニアを除去することができる。この重合反応は通常、重縮合と呼ばれる。
【００１８】
開始モノマーまたは開始オリゴマーとしてラクタムを使用する重合は通常、重付加と呼ばれる。これらのポリアミドは、ラクタム、オメガ−アミノカルボン酸、オメガ−アミノカルボニトリル、オメガ−アミノカルボキサミド、オメガ−アミノカルボキシラート塩、オメガ−アミノカルボン酸エステルから成る群より選択されるモノマーから、またはジアミンおよびジカルボン酸、ジカルボン酸／ジアミン塩、ジニトリルおよびジアミンの等モル混合物、またはこの種のモノマーの混合物から、それ自体既知のプロセス、たとえばＤＥ−Ａ−１４  ９５  １９８、ＤＥ−Ａ−２５  ５８  ４８０、ＥＰ−Ａ−１２９  １９６または：Ｐｏｌｙｍｅｒｉｚａｔｉｏｎ  Ｐｒｏｃｅｓｓｅｓ，Ｉｎｔｅｒｓｃｉｅｎｃｅ，Ｎｅｗ  Ｙｏｒｋ，１９７７，４２４−４６７頁、特に４４４−４４６頁で述べられているプロセスによって得られる。
【００１９】
使用できるモノマーは、
エナントラクタム、ウンデカノラクタム、ドデカノラクタム、またはカプロラクタムなどの、Ｃ２−Ｃ２０、好ましくはＣ２−Ｃ１８、アリール脂肪族、または好ましくは脂肪族、ラクタムのモノマーまたはオリゴマー、
６−アミノカプロン酸または１１−アミノウンデカン酸などの、Ｃ２−Ｃ２０、好ましくはＣ３−Ｃ１８、アミノカルボン酸のモノマーまたはオリゴマー、あるいはそのダイマー、トリマー、テトラマー、ペンタマー、またはヘキサマー、あるいはたとえばリチウム塩、ナトリウム塩、カリウム塩などのアルカリ金属塩などの、その塩、
６−アミノカプロニトリルまたは１１−アミノウンデカニトリルなどの、Ｃ２−Ｃ２０、好ましくはＣ３−Ｃ１８、アミノカルボニトリル、あるいは６−アミノカプロアミド、１１−アミノウンデカンアミドなどのＣ２−Ｃ２０アミノアミドのモノマーまたはオリゴマー、およびまたそのダイマー、トリマー、テトラマー、ペンタマー、およびヘキサマー、
メチル、エチル、ｎ−プロピル、イソプロピル、ｎ−ブチル、イソブチルなどの、エステル、好ましくはＣ１−Ｃ４−アルキルエステル、あるいはＣ２−Ｃ２０、好ましくはＣ３−Ｃ１８、アミノカルボン酸のｓｅｃ−ブチルエステル、たとえば、メチル６−アミノカプロアートなどの６−アミノカプロン酸エステル、またはメチル１１−アミノウンデカノアートなどの、１１−アミノウンデカン酸エステル、
テトラメチレンジアミンまたは好ましくはヘキサメチレンジアミンなどの、Ｃ２−Ｃ２０、好ましくはＣ２−Ｃ１２、アルキルジアミンと、Ｃ２−Ｃ２０、好ましくはＣ２−Ｃ１４、脂肪酸ジカルボン酸あるいはそのモノまたはジニトリル、たとえばセバシン酸、ドデカン二酸、アジピン酸、セバコニトリル、デカン二酸のジニトリル、またはアジポニトリルとのモノマーまたはオリゴマー、
およびまたこれらのダイマー、トリマー、テトラマー、ペンタマー、およびヘキサマー、
テトラメチレンジアミン、または好ましくはヘキサメチレンジアミンなどの、Ｃ２−Ｃ２０、好ましくはＣ２−Ｃ１２、アルキルジアミンと、Ｃ８−Ｃ２０、好ましくはＣ８−Ｃ１２、芳香族ジカルボン酸またはクロライドなどのその誘導体、たとえば２，６−ナフタレンジカルボン酸、および好ましくはイソフタル酸またはテレフタル酸とのモノマーまたはオリゴマー、
およびまたそのダイマー、トリマー、テトラマー、ペンタマー、およびヘキサマー、
テトラメチレンジアミン、または好ましくはヘキサメチレンジアミンなどの、Ｃ２−Ｃ２０、好ましくはＣ２−Ｃ１２、アルキルジアミンと、Ｃ９−Ｃ２０、好ましくはＣ９−Ｃ１８、アリール脂肪族ジカルボン酸またはクロライドなどのその誘導体、たとえばｏ−、ｍ−、またはｐ−フェニレン二酢酸とのモノマーまたはオリゴマー、
およびまたそのダイマー、トリマー、テトラマー、ペンタマー、およびヘキサマー、
ｍ−またはｐ−フェニレンジアミンなどの、Ｃ６−Ｃ２０、好ましくはＣ６−Ｃ１０、芳香族ジアミンと、Ｃ２−Ｃ２０、好ましくはＣ２−Ｃ１４、脂肪族ジカルボン酸またはそのモノまたはジニトリル、たとえばセバシン酸、ドデカン二酸、アジピン酸、セバコニトリル、デカン二酸のジニトリル、またはアジポニトリルとのモノマーまたはオリゴマー
およびまたこれらのダイマー、トリマー、テトラマー、ペンタマー、およびヘキサマー、
ｍ−またはｐ−フェニレンジアミンなどの、Ｃ６−Ｃ２０、好ましくはＣ６−Ｃ１０、芳香族ジアミンと、Ｃ８−Ｃ２０、好ましくはＣ８−Ｃ１２、芳香族ジカルボン酸またはクロライドなどのその誘導体、たとえば２，６−ナフタレンジカルボン酸、および好ましくはイソフタル酸またはテレフタル酸とのモノマーまたはオリゴマー、
およびまたそのダイマー、トリマー、テトラマー、ペンタマー、およびヘキサマー、
ｍ−またはｐ−フェニレンジアミンなどの、Ｃ６−Ｃ２０、好ましくはＣ６−Ｃ１０、芳香族ジアミンと、Ｃ９−Ｃ２０、好ましくはＣ９−Ｃ１８、アリール脂肪族ジカルボン酸またはクロライドなどのその誘導体、たとえばｏ−、ｍ−、またはｐ−フェニレン二酢酸とのモノマーまたはオリゴマー、
およびまたそのダイマー、トリマー、テトラマー、ペンタマー、およびヘキサマー、
ｍ−またはｐ−キシリレンジアミンなどの、Ｃ７−Ｃ２０、好ましくはＣ８−Ｃ１８、アリール脂肪族ジアミンと、Ｃ２−Ｃ２０、好ましくはＣ２−Ｃ１４、脂肪族ジカルボン酸またはそのモノまたはジニトリル、たとえばセバシン酸、ドデカン二酸、アジピン酸、セバコニトリル、デカン二酸のジニトリル、またはアジポニトリルとのモノマーまたはオリゴマー
およびまたこれらのダイマー、トリマー、テトラマー、ペンタマー、およびヘキサマー、
ｍ−またはｐ−キシリレンジアミンなどの、Ｃ７−Ｃ２０、好ましくはＣ８−Ｃ１８、アリール脂肪族ジアミンと、Ｃ６−Ｃ２０、好ましくはＣ６−Ｃ１０、芳香族ジカルボン酸またはクロライドなどのその誘導体、たとえば２，６−ナフタレンジカルボン酸、および好ましくはイソフタル酸またはテレフタル酸とのモノマーまたはオリゴマー、
およびまたそのダイマー、トリマー、テトラマー、ペンタマー、およびヘキサマー、
ｍ−またはｐ−キシリレンジアミンなどの、Ｃ７−Ｃ２０、好ましくはＣ８−Ｃ１８、アリール脂肪族ジアミンと、Ｃ９−Ｃ２０、好ましくはＣ９−Ｃ１８、アリール脂肪族ジカルボン酸またはクロライドなどのその誘導体、たとえばｏ−、ｍ−、またはｐ−フェニレン二酢酸とのモノマーまたはオリゴマー、
およびまたそのダイマー、トリマー、テトラマー、ペンタマー、およびヘキサマー、
およびまたそのような開始モノマーまたは開始オリゴマーのホモポリマー、コポリマー、混合物、およびグラフト
である。
【００２０】
１つの好ましい実施形態において、使用されるラクタムはカプロラクタムを含み、使用されるジアミンはテトラメチレンジアミン、ヘキサメチレンジアミン、またはこれらの混合物を含み、使用されるジカルボン酸はアジピン酸、セバシン酸、ドデカン二酸、テレフタル酸、イソフタル酸、またはこれらの混合物を含む。特に好ましいラクタムはカプロラクタムであり、特に好ましいジアミンはヘキサメチレンジアミンであり、および特に好ましいジカルボン酸はアジピン酸またはテレフタル酸またはこれらの混合物である。
【００２１】
本明細書で特に好ましいのは、重合時にポリアミドのナイロン−６、ナイロン−６，６、ナイロン−４，６、ナイロン−６，１０、ナイロン−６，１２、ナイロン−７、ナイロン−１１、ナイロン−１２、あるいはアラミドのポリ−メタ−フェニレンイソフタルアミドまたはポリ−パラ−フェニレンテレフタルアミドを与える開始モノマーまたは開始オリゴマー、特に好ましいのはナイロン−６またはナイロン−６，６を与える開始モノマーまたは開始オリゴマーである。
【００２２】
１つの好ましい実施形態において、ポリアミドの調製中に１またはそれ以上の鎖調節剤を使用できる。好都合に使用される鎖調節剤は、ポリアミド形成において反応性である２またはそれ以上の、たとえば２、３または４の、好ましくは２のアミノ基を有するか、またはポリアミド形成において反応性である２またはそれ以上の、たとえば２、３または４の、好ましくは２のカルボキシ基を有する化合物である。
【００２３】
有利に使用できる鎖調節剤は、Ｃ４−Ｃ１０アルカンジカルボン酸、たとえばアジピン酸、アゼライン酸、セバシン酸、ドデカン二酸、あるいはＣ５−Ｃ８シクロアルカンジカルボン酸、たとえばシクロヘキサン−１，４−ジカルボン酸などのジカルボン酸、あるいはテレフタル酸、イソフタル三、ナフタレン−２，６−ジカルボン酸などのベンゼン−またはナフタレンジカルボン酸、あるいはＣ４−Ｃ１０アルカンジアミン、たとえばヘキサメチレンジアミンなどのジアミンである。
【００２４】
これらの鎖調節剤は、ハロゲン、たとえばフッ素、塩素、または臭素などの置換基、スルホン酸基またはリチウム塩、ナトリウム塩、またはカリウム塩などの、これらの塩などの置換基を有するか、置換されない。
【００２５】
好ましいのは、スルホン化ジカルボン酸、特にスルホイソフタル酸、およびまたはアルカリ金属塩、たとえばリチウム塩、ナトリウム塩、またはカリウム塩、好ましくはリチウム塩またはカリウム塩、特にリチウム塩などの、その任意の塩である。
【００２６】
ポリアミド中のアミド基１モルに基づいて、少なくとも０．０１モル％、好ましくは少なくとも０．０５モル％、特に少なくとも０．２モル％の鎖調節剤を使用することが好都合である。
【００２７】
ポリアミド中のアミド基１モルに基づいて、１．０モル％を超えない、好ましくは０．６モル％を超えない、特に０．５モル％を超えない鎖調節剤を使用することが好都合である。
【００２８】
本発明では、ポリエステルは、主ポリマー鎖が実質的な構成要素として反復エステル基を有する、合成長鎖ポリエステルのホモポリマー、コポリマー、混合物、またはグラフトである。好ましいポリエステルは、芳香族ジカルボン酸と脂肪族ジヒドロキシ化合物とのエステルであり、これらはポリエチレンテレフタレート（ＰＥＴ）またはポリブチレンテレフタレート（ＰＢＴ）などのポリアルキレンアリレートとして既知である。
【００２９】
これらのポリアルキレンアリレートは、芳香族ジカルボン酸またはエステルまたはそのエステル形成誘導体を、モル可能の脂肪族ジヒドロキシ化合物によってエステル化、またはそれぞれトランスエステル化すること、および生じたトランスエステル化またはエステル化生成物を既知の方法で重縮合することによって得られる。
【００３０】
触れるべき好ましいジカルボン酸は、２，６−ナフタレンジカルボン酸およびテレフタル酸およびこれらの混合物である。最大３０モル％の、好ましくは１０モル％を超えない芳香族ジカルボン酸を、アジピン酸、アゼライン酸、セバシン酸、ドデカン二酸、およびシクロヘキサンジカルボン酸などの脂肪族またはシクロ脂肪族ジカルボン酸で置換してもよい。
【００３１】
脂肪族ジヒドロキシ化合物のうち、好ましいのは、２〜６の炭素原子を有するジオール、特に１，２−エタンジオール、１，３−プロパンジオール、１，４−ブタンジオール、１，６−ヘキサンジオール、１，４−ヘキサンジオール、５−メチル−１，５−ペンタンジオール、１，４−シクロヘキサンジオール、１，４−シクロヘキサンジメタノール、およびネオペンチルグリコール、およびその混合物である。
【００３２】
触れるべき特に好ましいポリエステル（Ａ）は、２〜１０の、好ましくは２〜６の炭素原子を有するアルカンジオールより由来するポリアルキレンテレフタレートである。これらのうち特に好ましいのは、ポリエチレンテレフタレートおよびポリブチレンテレフタレートおよびこれらの混合物である。
【００３３】
また好ましいのは、他のモノマー単位として、Ａ）に基づいて最大１重量％の、好ましくは最大０．７５重量％の、１，６−ヘキサンジオールおよび／または５−メチル−１，５−ペンタンジオールを含む、ポリエチレンテレフタレートおよびポリブチレンテレフタレートである。
【００３４】
これらのポリアルキレンテレフタレートはそれ自体既知であり、文献で述べられている。それらの主鎖は、芳香族ジカルボン酸に由来する芳香環を含む。芳香環は、たとえば塩素または臭素などのハロゲンによる、またはメチル、エチル、イソプロピル、ｎ−プロピル、ｎ−ブチル、イソブチル、またはｔｅｒｔ−ブチルなどのＣ１−Ｃ４−アルキルによる置換も有することがある。
【００３５】
反応は通常、エステル平衡に対する所望の効果を得るために、モル過剰のジオールを使用する。ジカルボン酸またはジカルボン酸エステルのジオールに対するモル比は通常１：１．１〜１：３．５、好ましくは１：１．２〜１：２．２である。非常に特に好ましいのは、ジカルボン酸のジオールに対する１：１．５〜１：２の、あるいはジエステルのジオールに対する１：１．２〜１：１．５のモル比である。
【００３６】
しかし、第一区域においてより少ない過剰を用いたエステル反応を実施し、別の温度区域において適切なさらなる量のジオールを追加することも可能である。
【００３７】
反応は触媒の存在下で好都合に実施される。好ましい触媒は、特に特許明細書ＵＳ  ３９  ３６  ４２１およびＵＳ  ４３  ２９  ４４４で開示されているように、チタン化合物およびスズ化合物である。触れられる好ましい化合物は、テトラブチルオルトチタネートおよびトリイソプロピルチタネート、およびまたスズジオクトアートである。
【００３８】
本明細書において、ポリエステルアミドは、ポリアミドおよびポリエステルを調製するために述べられたプロセスに基づいて、それ自体既知のプロセスによって得ることができるポリアミドおよびポリエステルのコポリマーである。
【００３９】
ポリマーＰｎの調製は、Ｕｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、ＶＣＨ  Ｗｅｉｎｈｅｉｍ（ドイツ）、Ａ２１巻、１９９２年、１７９−２０５頁および２２７−２５１頁にも、一例として、一般化された形で見られる。
【００４０】
一部のポリマーＰｎは熱可塑性でもよい。
【００４１】
すべてのポリマーＰｎは熱可塑性でもよい。
【００４２】
本明細書の好都合な１つの実施形態は、熱可塑性ポリマーの数がｍを超えないという条件で、ポリマーＰｎの少なくとも２、たとえば２、３、４、５、６、７、８、９、１０、１１、１２、１３、１４、１５、１６、１７、１８、１９、２０が熱可塑性ポリマーであるポリマー混合物を使用する。
【００４３】
１つの好ましい実施形態において、ポリマーＰｎすべての主ポリマー鎖の反応性末端基のこれらの種すべての合計に基づいた、主ポリマー鎖の少なくとも１種の反応性末端基（ＥＧ）の数は、不等式
【００４４】
【数１】
2004530771.tif 000002
【００４５】
（式中、
ｌｏｇは、底１０の対数であり、
Ｍｗは、ＤＩＮ  ５５６７２−２に従う数平均分子量であり、
および
Ｅ１は、２０、好ましくは２８、特に３２である）
に従うことが可能である。
【００４６】
１つの好ましい実施形態において、ポリマーＰｎの主ポリマー鎖の反応性末端基のこれらの種すべての合計に基づいた、少なくとも１つのポリマーＰｎの主ポリマー鎖の少なくとも１種の反応性末端基（ＥＧ）の数は、不等式
【００４７】
【数２】
2004530771.tif 000003
【００４８】
（式中、
ｌｏｇは、底１０の対数であり、
Ｍｗは、ＤＩＮ  ５５６７２−２に従う数平均分子量であり、
および
Ｅ２は、２０、好ましくは２８、特に３２である）
に従うことが可能である。
【００４９】
１つの好ましい実施形態において、各ポリマーＰｎの主ポリマー鎖の反応性末端基のこれらの種すべての合計に基づいた、各ポリマーＰｎの主ポリマー鎖の少なくとも１種の反応性末端基（ＥＧ）の数は、不等式
【００５０】
【数３】
2004530771.tif 000004
【００５１】
（式中、
ｌｏｇは、底１０の対数であり、
Ｍｗは、ＤＩＮ  ５５６７２−２に従う数平均分子量であり、
および
Ｅ３は、２０、好ましくは２８、特に３２である）
に従うことが可能である。
【００５２】
本発明では、反応性末端基の種は、１またはそれ以上の他の化学化合物に存在する特定の種類の基との反応による、請求項１で定義したような官能基の形成によって主ポリマー鎖を伸長させることができる基を意味する。
【００５３】
アミノ末端基は反応性末端基の種であり、その量はたとえばポリアミド中で、フェノール／メタノール７０：３０（重量部）溶液中のアミノ末端基を過塩素酸によって滴定する酸滴定によって決定する。
【００５４】
カルボキシ末端基は反応性末端基の種であり、その量はたとえばポリアミド中で、ベンジルアルコール溶液中のカルボキシ末端基を水酸化カリウムによって滴定する酸滴定によって決定する。
【００５５】
種の反応性末端基の数を調節する好都合な方法において、この種の反応性末端基の一部またはすべては、１またはそれ以上の他の化学化合物中に存在すると言われたある種の基とのすべての反応を阻害し、それゆえ主ポリマー鎖の伸長を阻害するラジカルＺを有する。ラジカルＺは本明細書では、あるラジカルまたはそのようなラジカルの混合物である。
【００５６】
ラジカルＺの導入は、たとえばＵｌｌｍａｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、ＶＣＨ  Ｗｅｉｎｈｅｉｍ（ドイツ）、Ａ２１巻、１９９２年、１７９−２０５頁および２２７−２５１頁から、またはＦ．Ｆｏｕｒｎｅ、Ｓｙｎｔｈｅｔｉｓｃｈｅ  Ｆａｓｅｒｎ、Ｃａｒｌ  Ｈａｎｓｅｒ  Ｖｅｒｌａｇ、Ｍｕｎｉｃｈ、Ｖｉｅｎｎａ、１９９５、３９および７０頁から、それ自体既知である。一般にキャッピングに使用される化合物は、１またはそれ以上の他の化学化合物との反応を通じて請求項１で定義されたように官能基を形成することによって主ポリマー鎖を伸長する官能基をラジカルＺが持たない化合物であり、かつ主ポリマー鎖への結合を形成するのに適し、１またはそれ以上の他の化学化合物との反応を通じて請求項１で定義されたように官能基を形成することによって主ポリマー鎖の伸長を引き起こす官能基に結合されており、かつ主ポリマー鎖への結合を形成するのに適している化合物である。
【００５７】
これらの官能基は、好ましくはヒドロキシル基、アミノ基、またはカルボキシ基である。
【００５８】
ＺのＰｎの主ポリマー鎖への結合の手段は好ましくは、構造
―（Ｒ３）ａ−Ｃ（Ｏ）−（Ｒ４）ｂ−
（式中、ａおよびｂは相互から独立して、０または１であり、およびａ＋ｂ＝１または２、
Ｒ３およびＲ４は相互から独立して、主ポリマー鎖に結合された酸素または窒素であり、
ポリマー鎖に結合された窒素の３個の結合のうち１個、ｚに結合された１個、および第３の結合にとって、水素、アルキル、好ましくはＣ１−Ｃ１０−アルキル、特にＣ１−Ｃ４−アルキル、たとえばメチル、エチル、ｎ−プロピル、イソプロピル、ｎ−ブチル、イソブチル、またはｓｅｃ−ブチル、あるいはアリール、ヘテロアリール、あるいは−Ｃ（Ｏ）−から成る群より選択される置換基を有することが好都合であり、ここで基−Ｃ（Ｏ）−は、別のポリマー鎖を有するか、またはアルキルラジカル、好ましくはＣ１−Ｃ１０−アルキル、特にＣ１−Ｃ４−アルキル、たとえばエチル、メチル、ｎ−プロピル、イソプロピル、ｎ−ブチル、イソブチル、またはｓｅｃ−ブチルを有するか、あるいはアリールまたはヘテロアリールラジカル、例として−Ｎ−Ｃ（Ｏ）−、−Ｃ（Ｏ）−Ｎ−、−Ｏ−Ｃ（Ｏ）−、−Ｃ（Ｏ）−Ｏ−、−Ｏ−Ｃ（Ｏ）−Ｏ−、−Ｎ−Ｃ（Ｏ）−Ｏ−、−Ｏ−Ｃ（Ｏ）−Ｎ−、−Ｎ−Ｃ（Ｏ）−Ｎ−を有する）
の官能基である。
【００５９】
特に好ましいのは、ａおよびｂが相互から独立して、０または１であり、およびａ＋ｂ＝１の、この種の官能基、たとえば−Ｎ−Ｃ（Ｏ）−、−Ｃ（Ｏ）−Ｎ−、−Ｏ−Ｃ（Ｏ）−、または−Ｃ（Ｏ）−Ｏ−である。
【００６０】
ポリマーＰｎにおいて、ラジカルＺは同じであるか、または異なってもよい。
【００６１】
一部のポリマーＰｎについて、ラジカルＺは同じであるか、または異なってもよい。
【００６２】
すべてのポリマーＰｎについて、ラジカルＺは同じであるか、または異なってもよい。
【００６３】
好都合に使用できるラジカルＺは、主ポリマー鎖への結合に必要な官能基を含めて、アルカンカルボン酸、たとえば酢酸またはプロピオン酸などのモノカルボン酸、あるいは安息香酸などのベンゼン−またはナフタレンモノカルボン酸、あるいはシクロヘキシルアミンなどのＣ２−Ｃ２０、好ましくはＣ２−Ｃ１２、アルキルアミン、あるいはアニリンなどのＣ６−Ｃ２０、好ましくはＣ６−Ｃ１０、芳香族モノアミン、あるいはベンジルアミンなどのＣ７−Ｃ２０、好ましくはＣ８−Ｃ１８、アリール脂肪族モノアミン、あるいはそのようなモノカルボン酸およびそのようなモノアミンの混合物、あるいは上述の鎖調節剤、あるいはそのような鎖調節剤とモノカルボン酸またはモノアミンとの混合物である。
【００６４】
ポリアミドの場合および特にテレフタル酸などのジカルボン酸を用いて調節されるポリアミドの場合に優先され、主ポリマー鎖への結合に必要な官能基を含む、好ましいラジカルＺは、式：
【００６５】
【化１】
2004530771.tif 000005
【００６６】
（式中、
Ｒ１は、主ポリマー鎖に関するアミド形成が可能な官能基、
好ましくは−（ＮＨ）Ｒ５であり、ここでＲ５は水素またはＣ１−Ｃ８−アルキル、あるいはカルボキシ、あるいはカルボキシ誘導体、あるいは−（ＣＨ２）ｘ（ＮＨ）Ｒ５であり、ここでｘは１〜６であり、Ｒ５は水素またはＣ１−Ｃ８−アルキル、あるいは−（ＣＨ２）ｙＣＯＯＨであり、ここでｙは１〜６、あるいは−（ＣＨ２）ｙＣＯＯＨ酸誘導体、ここでｙは１〜６、特に−ＮＨ２であり、
Ｒ２は、メチル、エチル、ｎ−プロピル、イソプロピル、ｎ−ブチル、イソブチル、ｓｅｃ−ブチル、特にメチルなどの、アルキル、好ましくはＣ１−Ｃ４−アルキルであり、
Ｒ３は、水素、Ｃ１−Ｃ４−アルキル、またはＯ−Ｒ４であり、ここでＲ４は水素またはＣ１−Ｃ７−アルキルであり、
およびＲ３は、特に水素である）
を有する。
【００６７】
そのような化合物において、通常、立体障害が、ピペリジン環の第三級、または特に第二級アミノ基が反応するのを防止する。
【００６８】
特に好ましいのは、４−アミノ−２，２，６−テトラメチルピペリジンである。
【００６９】
好ましいラジカルＺは、ポリエステルの場合に好ましいのは、主ポリマー鎖への結合に必要な官能基を含めて、アルカリ金属化合物またはアルカリ土類金属化合物、好ましくは炭酸ナトリウム、酢酸ナトリウム、および好都合にはナトリウムアルコキシド、特にナトリウムメトキシドである。そのような化合物は、ＤＥ−Ａ  ４３  ３３  ９３０で提示されている。
【００７０】
そのようなラジカルＺをポリエステルに結合させる方法は、たとえばＤＥ−Ａ  ４４  ０１  ０５５に基づき、そのようなラジカルＺをポリアミドに結合させる方法は、たとえばＥＰ−Ａ  ７５９９５３に基づく。
【００７１】
各ポリマーＰｎは特性ｂ）として、溶出液としてのヘキサフルオロイソプロパノール中の、ＤＩＮ  ５５６７２−２に従った数平均分子量Ｍｎ（Ｐｎ）を有する。
【００７２】
各ポリマーＰｎは特性ｃ）として、溶出液としてのヘキサフルオロイソプロパノール中の、ＤＩＮ  ５５６７２−２に従った重量平均分子量Ｍｗ（Ｐｎ）を有する。
【００７３】
各ポリマーＰｎは特性ｄ）として、溶出液としてのヘキサフルオロイソプロパノール中の、ＤＩＮ  ５５６７２−２に従ったｚ平均分子量Ｍｚ（Ｐｎ）を有する。
【００７４】
各ポリマーＰｎは特性ｅ）として、溶出液としてのヘキサフルオロイソプロパノール中の、ＤＩＮ  ５５６７２−２に従った不均一性指数Ｍｗ（Ｐｎ）／Ｍｎ（Ｐｎ）を有する。
【００７５】
各ポリマーＰｎは特性ｆ）として、溶出液としてのヘキサフルオロイソプロパノール中の、ＤＩＮ  ５５６７２−２に従った分子量Ｍｐ（Ｐｎ）を有する。
【００７６】
１つの好ましい実施形態において、微分分布曲線Ｗ（Ｍ）の極大点に結び付けられる最小質量に関連する微分分布曲線Ｗ（Ｍ）の極大点に結び付けられる最大質量から計算される商は、少なくとも２、好ましくは少なくとも５、特に少なくとも１０であることが望ましい。
【００７７】
別の好ましい実施形態において、微分分布曲線Ｗ（Ｍ）の極大点に結び付けられる最小質量関連する微分分布曲線Ｗ（Ｍ）の極大点に結び付けられる最大質量から計算される商は、１００を超えない、好ましくは５０を超えないことが望ましい。
【００７８】
別の好ましい実施形態において、微分分布曲線Ｗ（Ｍ）の極大点に結び付けられる最大質量は、２００，０００を超えない、好ましくは１５０，０００を超えない、特に１００，０００を超えないことが望ましい。
【００７９】
別の好ましい実施形態において、微分分布曲線Ｗ（Ｍ）の極大点に結び付けられる最小質量は、少なくとも５００、好ましくは少なくとも１０００、特に好ましくは少なくとも２５００、特に少なくとも５０００が望ましい。
【００８０】
本発明において、波長２３０ｎｍにてＵＶ検出器を用いて、ＤＩＮ  ５５６７２−２に従った測定を実施する。
【００８１】
本発明により、ポリマーＰｎは、特性ａ）、ｂ）、ｃ）、ｄ）、ｅ）、およびｆ）の１、２、３、４、５、または６において相互に異なる。
【００８２】
１つの好都合な実施形態において、ポリマーＰｎは、特性ａ）でのように、ポリマー鎖Ｐｎ内に反復単位として存在する１またはそれ以上の官能基に関して同一であり、同時にポリマーＰｎは、特性ｂ）、ｃ）、ｄ）、ｅ）、およびｆ）の１、２、３、４、または５において相互に異なる。
【００８３】
本発明により、ポリマー混合物は
溶出液としてのヘキサフルオロイソプロパノール中の、ＤＩＮ  ５５６７２−２に従って決定した数平均分子量Ｍｎ（Ｐ）１、重量平均分子量Ｍｗ（Ｐ）１、ｚ平均分子量Ｍｚ（Ｐ）１、不均一性指数Ｍｗ（Ｐ）１／Ｍｎ（Ｐ）１、および分子量Ｍｐ（Ｐ）１を有し、
ＩＳＯ  １１３５７−１および１１３５７−３に従って決定したポリマー混合物の融点での、ポリマー混合物の５分間、好ましくは少なくとも７分間、特に１０〜３０分間の硬化後に、溶出液としてのヘキサフルオロイソプロパノール中の、ＤＩＮ  ５５６７２−２に従って決定した数平均分子量Ｍｎ（Ｐ）２、重量平均分子量Ｍｗ（Ｐ）２、ｚ平均分子量Ｍｚ（Ｐ）２、不均一性指数Ｍｗ（Ｐ）２／Ｍｎ（Ｐ）２、および分子量Ｍｐ（Ｐ）２を有し、および
これらの値Ｍｎ（Ｐ）２、Ｍｗ（Ｐ）２、Ｍｚ（Ｐ）２、Ｍｗ（Ｐ）２／Ｍｎ（Ｐ）２、およびＭｐ（Ｐ）２が、溶出液としてのヘキサフルオロイソプロパノール中の、ＤＩＮ  ５５６７２−２に従ったＭｎ（Ｐ）１、Ｍｗ（Ｐ）１、Ｍｚ（Ｐ）１、Ｍｗ（Ｐ）１／Ｍｎ（Ｐ）１、およびＭｐ（Ｐ）１に基づくシグマ（ｒ）での再帰標準偏差の３倍値以内にある。
【００８４】
１つの好ましい実施形態において、本発明のポリマー混合物はそれ自体既知の方法で、顔料または成形物などの、有機または無機、着色または非着色添加剤などの添加剤を含む。
【００８５】
好ましい顔料は、無機顔料、特に好ましくはアナタース型の二酸化チタン、あるいは本質的に無機または有機である着色料化合物であり、量はポリマー混合物１００重量部に基づいて、好ましくは０．００１〜５重量部、特に０．０２〜２重量部である。顔料は、調製プロセスの間にポリマーＰｎの１個、一部またはすべてに、あるいは調製プロセスの間にポリマー混合物に添加することができる。
【００８６】
好ましい成形物は、鉱物から、たとえばガラスから、二酸化ケイ素から、ケイ酸塩から、または炭酸塩から作成された繊維またはビーズであり、量はポリマー混合物１００重量部に基づいて、好ましくは０．００１〜６５重量部、特に１〜４５重量部である。成形物は、調製プロセスの間にポリマーＰｎの１個、一部またはすべてに、あるいは調製プロセスの間にポリマー混合物に添加することができる。
【００８７】
本発明のポリマー混合物は、ポリマー混合物を調製するためのそれ自体既知のプロセスによって得られる。
【００８８】
１つの好都合なプロセスにおいて、固体形のポリマーＰｎを含む混合物は、溶融、混合して、固化させることができる。
【００８９】
１つの好都合なプロセスにおいて、溶融または固体形のポリマーＰｎの一部を、溶融形のポリマーＰｎの他の一部に添加し、混合して、固化させることができる。
【００９０】
溶融物のこのような固化は、たとえば、それ自体既知のプロセスにより溶融物から得られる、ペレット、繊維、シートまたは成形物を与えるどの所望の方法でも、実施させることができる。
【００９１】
本発明は、たとえばポリマー混合物を溶融して、それ自体既知のプロセスにより押し出すことによって、本発明のポリマー混合物を用いて得られる繊維、シート、および成形物も提供する。
【国際公開パンフレット】
2004530771.tif 000009
2004530771.tif 000010
2004530771.tif 000011
2004530771.tif 000012
2004530771.tif 000013
2004530771.tif 000014
2004530771.tif 000015
2004530771.tif 000016
2004530771.tif 000017
2004530771.tif 000018
2004530771.tif 000019
2004530771.tif 000020
2004530771.tif 000021
2004530771.tif 000022
2004530771.tif 000023
2004530771.tif 000024
2004530771.tif 000025
2004530771.tif 000026
2004530771.tif 000027
2004530771.tif 000028
2004530771.tif 000029
2004530771.tif 000030
2004530771.tif 000031
【手続補正書】
【提出日】平成15年7月11日(2003.7.11)
【手続補正１】
【補正対象書類名】特許請求の範囲
【補正対象項目名】全文
【補正方法】変更
【補正の内容】
【特許請求の範囲】
【請求項１】
ｍ種のポリマーＰｎを含む、熱可塑性ポリマー混合物であって、ここでｍが、１より大である自然数であり、ｎが１〜ｍの自然数であり、各ポリマーが
ａ）  Ｐｎのポリマー鎖における反復単位として表される構造
―（Ｒ１）ｘ−Ｃ（Ｏ）−（Ｒ２）ｙ−
（式中、ｘおよびｙは相互から独立して、０または１であり、およびｘ＋ｙ＝１、
Ｒ１およびＲ２は相互から独立して、主ポリマー鎖に結合された酸素または窒素である）
の１またはそれ以上の官能基と、
ｂ）溶出液としてのヘキサフルオロイソプロパノール中の、ＤＩＮ  ５５６７２−２に従った数平均分子量Ｍｎ（Ｐｎ）と、
ｃ）溶出液としてのヘキサフルオロイソプロパノール中の、ＤＩＮ  ５５６７２−２に従った重量平均分子量Ｍｗ（Ｐｎ）と、
ｄ）溶出液としてのヘキサフルオロイソプロパノール中の、ＤＩＮ  ５５６７２−２に従ったｚ平均分子量Ｍｚ（Ｐｎ）と、
ｅ）溶出液としてのヘキサフルオロイソプロパノール中の、ＤＩＮ  ５５６７２−２に従った不均一性指数Ｍｗ（Ｐｎ）／Ｍｎ（Ｐｎ）と、
ｆ）溶出液としてのヘキサフルオロイソプロパノール中の、ＤＩＮ  ５５６７２−２に従った分子量Ｍｐ（Ｐｎ）と、
を有し、特性ａ）について、ポリマー鎖Ｐｎのポリマー鎖内に反復単位として存在する１またはそれ以上の官能基が同一であり、および同時にポリマーＰｎが、特性ｂ）、ｃ）、ｄ）、ｅ）、およびｆ）の１、２、３、４、または５において相互に異なり、
およびポリマー混合物が
溶出液としてのヘキサフルオロイソプロパノール中の、ＤＩＮ  ５５６７２−２に従って決定した数平均分子量Ｍｎ（Ｐ）１、重量平均分子量Ｍｗ（Ｐ）１、ｚ平均分子量Ｍｚ（Ｐ）１、不均一性指数Ｍｗ（Ｐ）１／Ｍｎ（Ｐ）１、および分子量Ｍｐ（Ｐ）１を有し、
ＩＳＯ  １１３５７−１および１１３５７−３に従って決定したポリマー混合物の融点での、ポリマー混合物の５分間のエージング後に、溶出液としてのヘキサフルオロイソプロパノール中の、ＤＩＮ  ５５６７２−２に従って決定した数平均分子量Ｍｎ（Ｐ）２、重量平均分子量Ｍｗ（Ｐ）２、ｚ平均分子量Ｍｚ（Ｐ）２、不均一性指数Ｍｗ（Ｐ）２／Ｍｎ（Ｐ）２、および分子量Ｍｐ（Ｐ）２を有し、および
これらの値Ｍｎ（Ｐ）２、Ｍｗ（Ｐ）２、Ｍｚ（Ｐ）２、Ｍｗ（Ｐ）２／Ｍｎ（Ｐ）２、およびＭｐ（Ｐ）２が、溶出液としてのヘキサフルオロイソプロパノール中の、ＤＩＮ  ５５６７２−２に従ったＭｎ（Ｐ）１、Ｍｗ（Ｐ）１、Ｍｚ（Ｐ）１、Ｍｗ（Ｐ）１／Ｍｎ（Ｐ）１、およびＭｐ（Ｐ）１に基づくシグマ（ｒ）での再帰標準偏差の３倍値以内にある、
ポリマー混合物。
【請求項２】
ポリマーＰｎの少なくとも２つが熱可塑性ポリマーである、請求項１に記載のポリマー混合物。
【請求項３】
主ポリマー鎖の少なくとも１種の反応性末端基（ＥＧ）の数が、ポリマーＰｎすべての主ポリマー鎖の反応性末端基のこれらの種すべての合計に対して、不等式
【数１】
2004530771.tif 000032
（式中、
Ｍｗは、ＤＩＮ  ５５６７２−２に従う重量平均分子量であり、および
Ｅ１は、２０である）
に従う、請求項１または２に記載のポリマー混合物。
【請求項４】
少なくとも１つのポリマーＰｎの主ポリマー鎖の少なくとも１種の反応性末端基（ＥＧ）の数が、ポリマーＰｎの主ポリマー鎖の反応性末端基のこれらの種すべての合計に対して、不等式
【数２】
2004530771.tif 000033
（式中、
Ｍｗは、ＤＩＮ  ５５６７２−２に従う重量平均分子量であり、および
Ｅ２は、２０である）
に従う、請求項１〜３のいずれかに記載のポリマー混合物。
【請求項５】
各ポリマーＰｎの主ポリマー鎖の少なくとも１種の反応性末端基（ＥＧ）の数が、各ポリマーＰｎの主ポリマー鎖の反応性末端基のこれらの種すべての合計に対して、不等式
【数３】
2004530771.tif 000034
（式中、
Ｍｗは、ＤＩＮ  ５５６７２−２に従う重量平均分子量であり、および
Ｅ３は、２０である）
に従う、請求項１〜４のいずれかに記載のポリマー混合物。
【請求項６】
少なくとも１種の反応性末端基の一部またはすべてがラジカルＺを有し、およびＺが構造
―（Ｒ３）ａ−Ｃ（Ｏ）−（Ｒ４）ｂ−
（式中、ａおよびｂは相互から独立して、０または１であり、およびａ＋ｂ＝１または２、および
Ｒ３およびＲ４は相互から独立して、主ポリマー鎖に結合された酸素または窒素である）
の官能基によって、Ｐｎの主ポリマー鎖に結合されている、
請求項１〜５のいずれかに記載のポリマー混合物。
【請求項７】
更に、顔料または成形材料を含む、請求項１〜６のいずれかに記載のポリマー混合物。
【請求項８】
固体形のポリマーＰｎを含む混合物を溶融および混合し、混合物を固化させる、請求項１〜７のいずれかに記載のポリマー混合物の製造方法。
【請求項９】
溶融または固体形のポリマーＰｎの一部を、溶融形のポリマーＰｎの残余の部分に添加し、溶融物を混合し、固化させることとを含む、請求項１〜７のいずれかに記載のポリマー混合物の製造方法。
【請求項１０】
請求項１〜９のいずれかに記載のポリマー混合物を使用して得られる、繊維、シート、または成形物。
【国際調査報告】
2004530771.tif 000035
2004530771.tif 000036
2004530771.tif 000037
2004530771.tif 000038